СПОСОБ ПОЛУЧЕНИЯ СОПОЛИМЕРА ТЕТРАФТОРЭТИЛЕНА С 2-ФТОРСУЛЬФОНИЛПЕРФТОРЭТИЛВИНИЛОВЫМ ЭФИРОМ - ПРЕКУРСОРА ПРОТОНОПРОВОДЯЩИХ МЕМБРАН МЕТОДОМ ЭМУЛЬСИОННОЙ СОПОЛИМЕРИЗАЦИИ

6
10
1. Способ получения сополимера тетрафторэтилена и 2-фторсульфонилперфторэтилвинилового эфира - прекурсора протонопроводящих мембран, методом предэмульгированной эмульсионной сополимеризации в водной микроэмульсии, стабилизированной перфторированным поверхностно-активным веществом с использованием окислительно-восстановительной инициирующей системы и регуляторов рН, отличающийся тем, что для регулирования или управления состава или эквивалентной массы и молекулярной массы получаемых сополимеров в рецептуру полимеризующейся системы вводят модифицирующую добавку - перфторированный углеводород C-C.
2. Способ по п. 1, отличающийся тем, что процесс сополимеризации проводят при постоянном давлении тетрафторэтилена в пределах 1,1-1,3 МПа и температуре 40-50°С с образованием латекса, который подвергают коагулированию для выделения сополимера.
6
10
3. Способ по п. 1, отличающийся тем, что микроэмульсию получают методом ультразвукового диспергирования 2-фторсульфонилперфторэтилвинилового эфира с 5-10 мас.% перфторированного углеводорода C-C в присутствии 2,0-3,0 мас.% перфторнонаата аммония по отношению к 2-фторсульфонилперфторэтилвиниловому эфиру.
6
10
4. Способ по п. 1, отличающийся тем, что процесс проводят при объемном соотношении фаз 2-фторсульфонилперфторэтилвиниловый эфир + перфторированный углеводород C-C - вода от 1:6 до 1:12.
5. Способ по п. 1, отличающийся тем, что полученный латекс для выделения сополимера подвергают коагуляции замораживанием с последующим отделением сополимера от жидкой фазы.
6. Способ по п. 1, отличающийся тем, что отмывку сополимера от поверхностно-активного вещества, непрореагировавших мономеров и компонентов реакционной системы проводят деионизированной водой при температуре 80-90°C с последующей сушкой порошка сополимера под вакуумом.